"下記式1式中、R1は水素原子又はメチル基を示し、R2は水素原子又はアルキル基を示す。Aは炭素数4~20の直鎖状又は分岐鎖状アルキレン基を示すで表わされるオキセタン環含有メタアクリル酸エステル化合物を単独で、又はカチオン重合性を有する他の化合物と共にカチオン重合して得られるラジカル重合性樹脂。カチオン重合性を有する他の化合物が、1分子内にオキセタン環、エポキシ環、ビニルエーテル基、ビニルアリール基から選ばれる官能基を1個のみ有する化合物である請求項1に記載のラジカル重合性樹脂。ラジカル重合性化合物として請求項1又は2に記載のラジカル重合性樹脂を含むラジカル重合性樹脂組成物。さらに、請求項1又は2に記載のラジカル重合性樹脂以外のラジカル重合性化合物を含む請求項3に記載のラジカル重合性樹脂組成物。請求項1又は2に記載のラジカル重合性樹脂以外のラジカル重合性化合物が、1分子内にメタアクリロイル基、メタアクリロイルオキシ基、メタアクリロイルアミノ基、ビニルアリール基、ビニルエーテル基、ビニルオキシカルボニル基から選ばれる官能基を1個以上有する化合物である請求項4に記載のラジカル重合性樹脂組成物。請求項3~5の何れかの項に記載のラジカル重合性樹脂組成物をラジカル重合して得られる硬化物。フィルム状であることを特徴とする請求項6に記載の硬化物。ファイバー状であることを特徴とする請求項6に記載の硬化物。従って、本発明の目的は、低粘度で加工性に優れ、加熱及び/又は光照射することにより速やかに硬化し、柔軟性及び耐熱性に優れた硬化物を形成するラジカル重合性樹脂、ラジカル重合性樹脂組成物、及びその硬化物を提供することにある。本発明者は、上記課題を解決するため鋭意検討した結果、1分子内にラジカル重合性を有するアクリロイル基と、カチオン重合性を有するオキセタン環を有し、これら2つの官能基を特定の構造を有するアルキレン基で連結して得られるモノマーを単独で、又はオキセタン環と反応し得る官能基を有する他のモノマーと共に、カチオン重合して得られる樹脂は低粘度で作業性に優れることを見出した。また、この樹脂を更にラジカル重合させると、耐熱性及び柔軟性に優れた硬化物を形成することができることを見出した。本発明はこれらの知見に基づいて完成させたものである。すなわち、本発明は、下記式1式中、R1は水素原子又はメチル基を示し、R2は水素原子又はアルキル基を示す。Aは炭素数4~20の直鎖状又は分岐鎖状アルキレン基を示すで表わされるオキセタン環含有メタアクリル酸エステル化合物を単独で、又はカチオン重合性を有する他の化合物と共にカチオン重合して得られるラジカル重合性樹脂を提供する。カチオン重合性を有する他の化合物としては、1分子内にオキセタン環、エポキシ環、ビニルエーテル基、ビニルアリール基から選ばれる官能基を1個のみ有する化合物が好ましい。本発明は、また、ラジカル重合性化合物として前記ラジカル重合性樹脂を含むラジカル重合性樹脂組成物を提供する。ラジカル重合性樹脂組成物には、さらに、前記ラジカル重合性樹脂以外のラジカル重合性化合物を含むことが好ましく、前記ラジカル重合性樹脂以外のラジカル重合性化合物としては、1分子内にメタアクリロイル基、メタアクリロイルオキシ基、メタアクリロイルアミノ基、ビニルアリール基、ビニルエーテル基、ビニルオキシカルボニル基から選ばれる官能基を1個以上有する化合物が好ましい。本発明は、さらに、前記ラジカル重合性樹脂組成物をラジカル重合して得られる硬化物を提供する。前記硬化物は、フィルム状又はファイバー状であることが好ましい。本発明に係るラジカル重合性樹脂は、特定の構造を有するオキセタン環含有メタアクリル酸エステル化合物を単独で、又はカチオン重合性を有する他の化合物と共にカチオン重合して得られる樹脂であるため、低粘度で加工性に優れる。そして、本発明に係るラジカル重合性樹脂を含むラジカル重合性樹脂組成物は、加熱及び/又は光照射により速やかに硬化物を形成することができる。そのようにして得られた硬化物は優れた柔軟性を有するため、自由に曲げて使用することができ、応力緩和作用を発揮することができる。その上、ハンダリフロー実装特に、鉛フリーハンダ実装に対応する耐熱性を有し、ハンダリフローによる熱劣化を防止することができる。従って、本発明に係るラジカル重合性樹脂は、導波路光導波路、混載基板など、光ファイバー、応力緩和型接着剤、封止剤、アンダーフィル、インクジェット用インク、カラーフィルター、ナノインプリント、フレキシブル基板などの分野、特にフレキシブル光導波路、柔軟接着剤、アンダーフィルなどの分野において好適に使用することができる。[オキセタン環含有メタアクリル酸エステル化合物]本発明のオキセタン環含有メタアクリル酸エステル化合物は、式1で表される。式中、R1は水素原子又はメチル基を示し、R2は水素原子又はアルキル基を示す。Aは炭素数4~20の直鎖状又は分岐鎖状アルキレン基を示す。式1中、R2におけるアルキル基としては、炭素数1~6のアルキル基なかでも、炭素数1~3のアルキル基が好ましく、例えば、メチル、エチル、プロピル、ブチル、ペンチル、ヘキシル基などの直鎖状アルキル基;イソプロピル、イソブチル、s-ブチル、t-ブチル、イソペンチル、s-ペンチル、t-ペンチル、イソヘキシル、s-ヘキシル、t-ヘキシル基などの分岐鎖状アルキル基などが挙げられる。本発明においては、なかでも、メチル基又はエチル基が好ましい。式1中、Aは炭素数4~20の直鎖状又は分岐鎖状アルキレン基を示す。本発明においては、なかでも、優れた耐熱性と柔軟性とを兼ね備える硬化物を形成することができる点で、下記式a1で表される直鎖状アルキレン基、又は下記式a2で表される分岐鎖状アルキレン基が好ましい。尚、式a2の右端はエステル結合を構成する酸素原子と結合する。[式a1中、n1は4以上の整数を示す。式a2中、R3、R4、R7、R8は同一又は異なって水素原子又はアルキル基を示し、R5、R6は同一又は異なってアルキル基を示す。n2は0以上の整数を示し、n2が2以上の整数の場合、2個以上のR7、R8はそれぞれ同一であってもよく、異なっていてもよい]式a1中のn1は4以上の整数を示し、好ましくは4~20の整数であり、特に好ましくは4~10の整数である。n1が3以下の場合、重合して得られる硬化物の柔軟性が低下する傾向がある。式a2中のR3、R4、R5、R6、R7、R8におけるアルキル基としては、炭素数1~4のアルキル基なかでも、炭素数1~3のアルキル基が好ましく、例えば、メチル、エチル、プロピル、ブチル基などの直鎖状アルキル基;イソプロピル、イソブチル、s-ブチル、t-ブチル基などの分岐鎖状アルキル基などが挙げられる。本発明におけるR3、R4としては水素原子が好ましく、R5、R6としてはメチル基、エチル基が好ましい。式a2中のn2は0以上の整数を示し、好ましくは1~20の整数であり、特に好ましくは1~10の整数である。式1で表されるオキセタン環含有メタアクリル酸エステル化合物の代表的な例としては、以下の化合物を挙げることができる。式1で表されるオキセタン環含有メタアクリル酸エステル化合物は、例えば、下記式2式中、R2は前記に同じ。Xは脱離性基を示すで表される化合物と、下記式3HO-A-OH3式中、Aは前記に同じで表される化合物を、塩基性物質存在下、液相一相系で反応させて下記式4式中、R2、Aは前記に同じで表されるオキセタン環含有アルコールを得、得られたオキセタン環含有アルコールをメタアクリル化することにより合成することができる。式2中、Xは脱離性基を示し、例えば、塩素、臭素、ヨウ素などのハロゲン原子なかでも、臭素原子、ヨウ素原子が好ましい;p-トルエンスルホニルオキシ基、メタンスルホニルオキシ基、トリフルオロメタンスルホニルオキシ基等のスルホニルオキシ基;アセチルオキシ基等のカルボニルオキシ基などの脱離性の高い基を挙げることができる。前記塩基性物質としては、例えば、水酸化ナトリウム、水酸化カリウム、水酸化カルシウム、水酸化マグネシウム等のアルカリ金属又はアルカリ土類金属の水酸化物;水素化ナトリウム、水素化マグネシウム、水素化カルシウム等のアルカリ金属又はアルカリ土類金属の水素化物;炭酸ナトリウム、炭酸カリウム等のアルカリ金属又はアルカリ土類金属の炭酸塩;炭酸水素ナトリウム、炭酸水素カリウム等のアルカリ金属又はアルカリ土類金属の炭酸水素塩;有機リチウム試薬例えば、メチルリチウム、エチルリチウム、n-ブチルリチウム、sec-ブチルリチウム、ter-ブチルリチウム等、有機マグネシウム試薬グリニャール試薬:例えば、CH3MgBr、C2H5MgBr等等の有機金属化合物等を挙げることができる。これらは、単独で又は2種以上を混合して使用することができる。前記液相一相系とは、液相が二相以上あるものではなく一相のみの場合を意味し、液相が一相であれば固体を含んでいてもよい。前記溶媒としては、式2で表される化合物と、式3で表される化合物の両方を溶解することができればよく、例えば、ベンゼン、トルエン、キシレン、エチルベンゼンなどの芳香族炭化水素;THFテトラヒドロフラン、IPEイソプロピルエーテルなどのエーテル;DMSOジメチルスルホキシド等の含硫黄系溶媒;DMFジメチルホルムアミド等の含窒素系溶媒等を挙げることができる。[ラジカル重合性樹脂]本発明に係るラジカル重合性樹脂は、上記式1で表わされるオキセタン環含有メタアクリル酸エステル化合物を単独で、又はカチオン重合性を有する他の化合物[カチオン重合性を有し、上記式1で表されるオキセタン環含有メタアクリル酸エステル化合物とは異なる化合物である。以後、他のカチオン重合性化合物と称する場合がある]と共にカチオン重合して得られる。上記式1で表されるオキセタン環含有メタアクリル酸エステル化合物は、1分子内にカチオン重合部位であるオキセタン環と、ラジカル重合部位であるメタアクリロイル基を有するため、単独でカチオン重合、又は他のカチオン重合性化合物と共にカチオン共重合することにより、下記式で表されるラジカル重合性樹脂を合成することができる。尚、カチオン共重合には、ブロック共重合、ランダム共重合等が含まれる。式中、R1、R2、Aは上記に同じ本発明に係るラジカル重合性樹脂としては、なかでも、より柔軟性に優れた硬化物を形成することができる点で、上記式1で表わされるオキセタン環含有メタアクリル酸エステル化合物と他のカチオン重合性化合物をカチオン共重合することにより得られる樹脂が好ましく、ラジカル重合性樹脂を構成する全モノマーのうち、前記式1で表わされるオキセタン環含有メタアクリル酸エステル化合物由来のモノマーの占める割合としては、0.1重量以上好ましくは1~99重量、特に好ましくは10~80重量が好ましい。他のカチオン重合性化合物としては、例えば、オキセタン環、エポキシ環、ビニルエーテル基、ビニルアリール基等のカチオン重合性基を1分子内に1個以上有する化合物等を挙げることができる。オキセタン環を1分子内に1個以上有する化合物としては、例えば、トリメチレンオキシド、3,3-ビスビニルオキシメチルオキセタン、3-エチル-3-ヒドロキシメチルオキセタン、3-エチル-3-2-エチルヘキシルオキシメチルオキセタン、3-エチル-3-[フェノキシメチル]オキセタン、3-エチル-3-ヘキシロキシメチルオキセタン、3-エチル-3-クロロメチルオキセタン、3,3-ビスクロルメチルオキセタン、1,4-ビス[3-エチル-3-オキセタニルメトキシメチル]ベンゼン、ビス{[1-エチル3-オキセタニル]メチル}エーテル、4,4’-ビス[3-エチル-3-オキセタニルメトキシメチル]ビシクロヘキシル、1,4-ビス[3-エチル-3-オキセタニルメトキシメチル]シクロヘキサン、3-エチル-3-{[3-エチルオキセタン-3-イルメトキシ]メチル}オキセタン等、及びこれらの誘導体等を挙げることができる。エポキシ環を1分子内に1個以上有する化合物としては、例えば、グリシジルメチルエーテル、ビスフェノールAジグリシジルエーテル、ビスフェノールFジグリシジルエーテル、ビスフェノールSジグリシジルエーテル、臭素化ビスフェノールAジグリシジルエーテル、臭素化ビスフェノールFジグリシジルエーテル、臭素化ビスフェノールSジグリシジルエーテル、エポキシノボラック樹脂、水添ビスフェノールAジグリシジルエーテル、水添ビスフェノールFジグリシジルエーテル、水添ビスフェノールSジグリシジルエーテル、3,4-エポキシシクロヘキシルメチル-3’,4’-エポキシシクロヘキサンカルボキシルレート、2-3,4-エポキシシクロヘキシル-5,5-スピロ-3,4-エポキシシクロヘキサン-メタ-ジオキサン、ビス3,4-エポキシシクロヘキシルメチルアジペート、ビス3,4-エポキシ-6-メチルシクロヘキシルメチルアジペート、3,4-エポキシ-6-メチルシクロヘキシル-3’,4’-エポキシ-6’-メチルシクロヘキサンカルボキシルレート、メチレンビス3,4-エポキシシクロヘキサン、ジシクロペンタジエンジエポキサイド、エチレングリコールのジ3,4-エポキシシクロヘキシルメチルエーテル、エチレンビス3,4-エポキシシクロヘキサンカルボキシルレート、エポキシヘキサヒドロフタル酸ジオクチル、エポキシヘキサヒドロフタル酸ジ-2-エチルヘキシル、1,4-ブタンジオールジグリシジルエーテル、1,6-ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル等のエーテル類;エチレングリコール、プロピレングリコール、グリセリン等の脂肪族多価アルコールに1種または2種以上のアルキレンオキサイドを付加することにより得られるポリエーテルポリオールのポリグリシジルエーテル類;脂肪族長鎖二塩基酸のジグリシジルエステル類;脂肪族高級アルコールのモノグリシジルエーテル類;フェノール、クレゾール、ブチルフェノールまたはこれらにアルキレンオキサイドを付加して得られるポリエーテルアルコールのモノグリシジルエーテル類;酪酸R-グリシジル等の脂肪酸のグリシジルエステル類等、及びこれらの誘導体等を挙げることができる。ビニルエーテル基を1分子内に1個以上有する化合物としては、例えば、2-ヒドロキシエチルビニルエーテル、3-ヒドロキシプロピルビニルエーテル、2-ヒドロキシプロピルビニルエーテル、2-ヒドロキシイソプロピルビニルエーテル、4-ヒドロキシブチルビニルエーテル、3-ヒドロキシブチルビニルエーテル、2-ヒドロキシブチルビニルエーテル、3-ヒドロキシイソブチルビニルエーテル、2-ヒドロキシイソブチルビニルエーテル、1-メチル-3-ヒドロキシプロピルビニルエーテル、1-メチル-2-ヒドロキシプロピルビニルエーテル、1-ヒドロキシメチルプロピルビニルエーテル、4-ヒドロキシシクロヘキシルビニルエーテル、1,6-ヘキサンジオールモノビニルエーテル、1,4-シクロヘキサンジメタノールモノビニルエーテル、1,3-シクロヘキサンジメタノールモノビニルエーテル、1,2-シクロヘキサンジメタノールモノビニルエーテル、p-キシレングリコールモノビニルエーテル、m-キシレングリコールモノビニルエーテル、o-キシレングリコールモノビニルエーテル、ジエチレングリコールモノビニルエーテル、トリエチレングリコールモノビニルエーテル、テトラエチレングリコールモノビニルエーテル、ペンタエチレングリコールモノビニルエーテル、オリゴエチレングリコールモノビニルエーテル、ポリエチレングリコールモノビニルエーテル、ジプロピレングリコールモノビニルエーテル、トリプロピレングリコールモノビニルエーテル、テトラプロピレングリコールモノビニルエーテル、ペンタプロピレングリコールモノビニルエーテル、オリゴプロピレングリコールモノビニルエーテル、ポリプロピレングリコールモノビニルエーテル等、及びこれらの誘導体等を挙げることができる。ビニルアリール基を1分子内に1個以上有する化合物としては、例えば、スチレン、ジビニルベンゼン、メトキシスチレン、エトキシスチレン、ヒドロキシスチレン、ビニルナフタレン、ビニルアントラセン、酢酸4-ビニルフェニル、4-ビニルフェニルジヒドロキシボラン、4-ビニルフェニルボラン酸、4-ビニルフェニルボロン酸、4-エテニルフェニルボロン酸、4-ビニルフェニルボラン酸、4-ビニルフェニルボロン酸、p-ビニルフェニルホウ酸、p-ビニルフェニルボロン酸、N-4-ビニルフェニルマレインイミド、N-p-ビニルフェニルマレイミド、N-p-ビニルフェニルマレインイミド等、及びこれらの誘導体等を挙げることができる。本発明における他のカチオン重合性化合物としては、なかでも、柔軟性及び耐熱性に優れた硬化物を形成することができる点で1分子内にオキセタン環、エポキシ環、ビニルエーテル基、ビニルアリール基から選ばれる官能基を1個のみ有する化合物が好ましく、特に、トリメチレンオキシド、3-エチル-3-2-エチルヘキシルオキシメチルオキセタン、3-エチル-3-[フェノキシメチル]オキセタン、3-エチル-3-ヘキシロキシメチルオキセタン等のオキセタン環を1分子内に1個のみ有する化合物、グリシジルメチルエーテル、酪酸R-グリシジル等のエポキシ基を1分子内に1個のみ有する化合物等が好ましい。これらは、単独で又は2種以上を混合して使用することができる。カチオン重合反応は溶媒の存在下で行われる。溶媒としては、例えば、ベンゼン、トルエン、キシレン等を挙げることができる。また、カチオン重合反応には重合開始剤を使用してもよい。重合開始剤としては、カチオン重合を起こし得るものであれば特に限定されることがなく、公知慣用のカチオン重合開始剤、酸発生剤等を使用することができ、例えば、過塩素酸、硫酸、リン酸、パラトルエンスルホン酸、トリクロロ酢酸、トリフルオロ酢酸等のプロトン酸;3フッ化ホウ素、臭化アルミニウム、塩化アルミニウム、5塩化アンチモン、塩化第2鉄、4塩化スズ、4塩化チタン、塩化水銀、塩化亜鉛等のルイス酸等を使用することができる。また、その他、ヨウ素、トリフェニルクロロメタン等を使用することもできる。これらは、単独で又は2種以上を混合して使用することができる。カチオン重合反応における重合開始剤の使用量としては、例えば、カチオン重合性化合物式1で表されるオキセタン環含有メタアクリル酸エステル化合物と他のカチオン重合性化合物の総重量に対して、例えば0.01~50重量程度、好ましくは0.1~20重量程度である。また、カチオン重合反応は重合禁止剤の存在下で行ってもよい。重合禁止剤としては、例えば、4-メトキシフェノール、ハイドロキノン、メチルハイドロキノン、ジメチルハイドロキノン、トリメチルハイドロキノン、ハイドロキノンモノメチルエーテル、2,5-ジ-tert-ブチルハイドロキノン、p-tert-ブチルカテコール、モノ-t-ブチルハイドロキノン、p-ベンゾキノン、ナフトキノン、2,5-ジ-tert-ブチル-p-クレゾール、α-ナフトール、ニトロフェノール等のキノンフェノール系禁止剤、チオエーテル系禁止剤、亜リン酸エステル系禁止剤等を挙げることができる。ラジカル重合性樹脂の重量平均分子量は、例えば500以上例えば、500~100万程度であり、好ましくは3000~50万である。ラジカル重合性樹脂の重量平均分子量が上記範囲を下回ると、ラジカル重合して得られる硬化物の柔軟性が低下する傾向がある。[ラジカル重合性樹脂組成物]本発明に係るラジカル重合性樹脂組成物は、ラジカル重合性化合物として上記ラジカル重合性樹脂を含むことを特徴とする。ラジカル重合性樹脂組成物中に占める上記ラジカル重合性樹脂の割合としては、例えば5重量以上であり、実質的にラジカル重合性樹脂組成物が上記ラジカル重合性樹脂のみで構成されていてもよい。本発明においては、なかでも、より柔軟性に優れる硬化物を形成することができる点で、ラジカル重合性樹脂組成物中に占める上記ラジカル重合性樹脂の割合が10重量以上が好ましく、特に60~90重量が好ましい。ラジカル重合性樹脂組成物中に占める上記ラジカル重合性樹脂の割合が5重量を下回ると、ラジカル重合により硬化して得られる硬化物の柔軟性が低下する傾向がある。本発明に係るラジカル重合性樹脂組成物には、上記ラジカル重合性樹脂の他に、ラジカル重合性を有する化合物であって、上記式1で表されるオキセタン環含有メタアクリル酸エステル化合物とは異なる化合物以後、他のラジカル重合性化合物と称する場合があるを含有していてもよい。他のラジカル重合性化合物としては、例えば、メタアクリロイル基、メタアクリロイルオキシ基、メタアクリロイルアミノ基、ビニルアリール基、ビニルエーテル基、ビニルオキシカルボニル基等のラジカル重合性基を1分子内に1つ以上有する化合物等を挙げることができる。メタアクリロイル基を1分子内に1つ以上有する化合物としては、例えば、1-ブテン-3-オン、1-ペンテン-3-オン、1-ヘキセン-3-オン、4-フェニル-1-ブテン-3-オン、5-フェニル-1-ペンテン-3-オン等、及びこれらの誘導体等を挙げることができる。メタアクリロイルオキシ基を1分子内に1つ以上有する化合物としては、例えば、メチルメタアクリレート、エチルメタアクリレート、n-ブチルメタアクリレート、イソブチルメタアクリレート、t-ブチルメタクリレート、2-エチルヘキシルメタアクリレート、イソデシルメタアクリレート、n-ラウリルメタアクリレート、n-ステアリルメタアクリレート、n-ブトキシエチルメタアクリレート、ブトキシジエチレングリコールメタアクリレート、メトキシトリエチレングリコールメタアクリレート、メトキシポリエチレングリコールメタアクリレート、シクロヘキシルメタアクリレート、n-ヘキシルメタアクリレート、テトラヒドロフルフリルメタアクリレート、ベンジルメタアクリレート、フェノキシエチルメタアクリレート、イソボニルメタアクリレート、2―ヒドロキシエチルメタアクリレート、2-ヒドロキシプロピルメタアクリレート、2-ヒドロキシブチルメタアクリレート、ジメチルアミノエチルメタアクリレート、ジエチルアミノエチルメタアクリレート、メタクリル酸、2-メタクリロイロキシエチルコハク酸、2-メタクリロイロキシエチルヘキサヒドロフタル酸、2-メタクリロイロキシエチル-2-ヒドロキシプロピルフタレート、グリシジルメタアクリレート、2-メタクリロイロキシエチルアシッドフォスフェート、エチレングリコールジメタアクリレート、ジエチレングリコールジメタアクリレート、トリエチレングリコールジメタアクリレート、1,4-ブタンジオールジメタアクリレート、ネオペンチルグリコールジメタアクリレート、1,6-ヘキサンジオールジメタアクリレート、1,9-ノナンジオールジメタアクリレート、1,10-デカンジオールジメタアクリレート、グリセリンジメタアクリレート、2-ヒドロキシ3-アクリロイロキシプロピルメタアクリレート、ジメチロールトリシクロデカンジメタアクリレート、トリフロロエチルメタアクリレート、パーフロロオクチルエチルメタアクリレート、イソアミルメタアクリレート、イソミリスチルメタアクリレート、γ-メタアクリロキシプロピルトリメトキシシラン、2-メタアクリロイルオキシエチルイソシアネート、1,1-ビスアクリロイルオキシエチルイソシアネート、2-エチルイソシアネート、ビニルトリメトキシシラン、ビニルトリエトキシシラン、3-メタアクリロキシプロピルトリエトキシシラン等、及びこれらの誘導体等を挙げることができる。メタアクリロイルアミノ基を1分子内に1つ以上有する化合物としては、例えば、アクリル酸モルホリン-4-イル、アクリロイルモルホリン、N,N-ジメチルアクリルアミド、N,N-ジエチルアクリルアミド、N-メチルアクリルアミド、N-エチルアクリルアミド、N-プロピルアクリルアミド、N-イソプロピルアクリルアミド、N-ブチルアクリルアミド、N-n-ブトキシメチルアクリルアミド、N-ヘキシルアクリルアミド、N-オクチルアクリルアミド等、及びこれらの誘導体等を挙げることができる。ビニルアリール基を1分子内に1つ以上有する化合物、ビニルエーテル基を1分子内に1つ以上有する化合物としては、上記他のカチオン重合性化合物において挙げられた例と同様の例を挙げることができる。ビニルオキシカルボニル基を1分子内に1つ以上有する化合物としては、例えば、ギ酸イソプロペニル、酢酸イソプロペニル、プロピオン酸イソプロペニル、酪酸イソプロペニル、イソ酪酸イソプロペニル、カプロン酸イソプロペニル、吉草酸イソプロペニル、イソ吉草酸イソプロペニル、乳酸イソプロペニル、酢酸ビニル、プロピオン酸ビニル、酪酸ビニル、カプロン酸ビニル、カプリル酸ビニル、ラウリン酸ビニル、ミリスチン酸ビニル、パルミチン酸ビニル、ステアリン酸ビニル、シクロヘキサンカルボン酸ビニル、ピバリン酸ビニル、オクチル酸ビニル、モノクロロ酢酸ビニル、アジピン酸ジビニル、メタクリル酸ビニル、クロトン酸ビニル、ソルビン酸ビニル、安息香酸ビニル、桂皮酸ビニル等、及びこれらの誘導体等を挙げることができる。本発明における他のラジカル重合性化合物としては、なかでも、より優れた耐熱性を持つ硬化物を形成することができる点で、エチレングリコールジメタアクリレート、ジエチレングリコールジメタアクリレート、トリエチレングリコールジメタアクリレート、1,4-ブタンジオールジメタアクリレート、ネオペンチルグリコールジメタアクリレート、1,6-ヘキサンジオールジメタアクリレート、1,9-ノナンジオールジメタアクリレート、1,10-デカンジオールジメタアクリレート、グリセリンジメタアクリレート等のメタアクリロイルオキシ基を2つ以上特に2つ有する化合物が好ましい。これらは、単独で又は2種以上を混合して使用することができる。本発明に係るラジカル重合性樹脂組成物としては、より優れた耐熱性を持つ硬化物を形成することができる点で、ラジカル重合性樹脂と共に他のラジカル重合性化合物を含むことが好ましい。ラジカル重合性樹脂と他のラジカル重合性化合物の配合比前者/後者:重量比としては、例えば95/5~5/95、好ましくは95/5~20/80、特に好ましくは95/5~60/40である。ラジカル重合性樹脂の配合割合が上記範囲を外れると、得られる硬化物の柔軟性が低下する傾向がある。また、本発明に係るラジカル重合性樹脂組成物には重合開始剤を添加してもよく、添加しなくともよい。重合開始剤としては、公知慣用の熱重合開始剤、光ラジカル重合開始剤などのラジカル重合を起こし得るものを特に限定されることなく使用することができる。熱重合開始剤としては、例えば、過酸化ベンゾイル、アゾビスイソブチロニトリルAIBN、アゾビス-2,4-ジメチルバレロニトリル、2,2’-アゾビスイソ酪酸ジメチル等を挙げることができる。これらは単独で、又は2種以上を混合して使用することができる。光ラジカル重合開始剤としては、例えば、ベンゾフェノン、アセトフェノンベンジル、ベンジルジメチルケトン、ベンゾイン、ベンゾインメチルエーテル、ベンゾインエチルエーテル、ベンゾインイソプロピルエーテル、ジメトキシアセトフェノン、ジメトキシフェニルアセトフェノン、ジエトキシアセトフェノン、ジフェニルジサルファイト等を挙げることができる。これらは単独で、又は2種以上を混合して使用することができる。重合開始剤には、光吸収エネルギーの重合開始遊離基への転換を強めるための相乗剤を添加してもよい。相乗剤としては、例えば、トリエチルアミン、ジエチルアミン、ジエタノールアミン、エタノールアミン、ジメチルアミノ安息香酸、ジメチルアミノ安息香酸メチル等のアミン;チオキサントン、2-イソプロピルチオキサントン、2,4-ジエチルチオキサントン、アセチルアセトン等のケトン等を挙げることができる。ラジカル重合性樹脂組成物に重合開始剤を添加する場合、その添加量としては、ラジカル重合性樹脂組成物中のラジカル重合性化合物ラジカル重合性樹脂と他のラジカル重合性化合物の総重量に対して0.01~50重量程度、好ましくは0.1~20重量程度である。さらに、本発明に係るラジカル重合性樹脂組成物には、本発明の効果を損なわない範囲内で、必要に応じて他の添加物を添加してもよい。他の添加物としては、例えば、硬化膨張性モノマー、光増感剤アントラセン系増感剤等、樹脂、密着性向上剤、補強剤、軟化剤、可塑剤、粘度調整剤、溶剤、無機又は有機粒子ナノスケール粒子等、フルオロシラン等の公知慣用の各種添加剤を挙げることができる。本発明に係るラジカル重合性樹脂組成物は、加熱処理及び/又は光照射を行うことによりラジカル重合反応を促進し、硬化物を形成することができる。加熱処理を行う場合、その温度としては、反応に供する成分や触媒の種類などに応じて適宜調整することができ、例えば20~200°C、好ましくは50~150°C、さらに好ましくは70~120°C程度である。光照射を行う場合、その光源としては、例えば、水銀ランプ、キセノンランプ、カーボンアークランプ、メタルハライドランプ、太陽光、電子線、レーザー光等を使用することができる。また、光照射後、例えば50~180°C程度の温度で加熱処理を施して硬化を進行させてもよい。ラジカル重合反応は常圧下で行ってもよく、減圧下又は加圧下で行ってもよい。反応の雰囲気は反応を阻害しない限り特に限定されず、例えば、空気雰囲気、窒素雰囲気、アルゴン雰囲気などの何れであってもよい。本発明に係るラジカル重合性樹脂組成物をラジカル重合することによって得られる硬化物の形状としては特に制限されることがなく、例えばフィルム状、ファイバー状等を挙げることができる。フィルム状硬化物は、例えば、アプリケーター等を使用して上記ラジカル重合性樹脂組成物を均一の厚みとなるように基材等の上に塗布し、加熱処理及び/又は光照射を行うことによりラジカル重合反応を促進して製造することができる。ファイバー状硬化物は、例えば、シリンジ等を使用して上記ラジカル重合性樹脂組成物を定量的に押出し、押出されたラジカル重合性樹脂組成物に加熱処理及び/又は光照射を行うことによりラジカル重合反応を促進して製造することができる。こうして得られる硬化物は、柔軟性及び耐熱性に優れる。そのため、本発明に係るラジカル重合性樹脂組成物は、導波路光導波路、混載基板など、光ファイバー、応力緩和型接着剤、封止剤、アンダーフィル、インクジェット用インク、カラーフィルター、ナノインプリント、フレキシブル基板などの分野、特にフレキシブル光導波路、柔軟接着剤、アンダーフィルなどの分野で特に有用である。以下、実施例により本発明をより具体的に説明するが、本発明はこれらの実施例により限定されるものではない。実施例1ラジカル重合性樹脂の製造開始剤滴下ライン、窒素ライン、温度計を装着した3口フラスコに、トルエン3.78g、下記式で表される3-エチル-3-3-アクリロイルオキシ-2,2-ジメチルプロピルオキシメチルオキセタンEOXTM-NPAL8.82g、4-メトキシフェノール0.039gの混合液モノマー混合液を仕込み、25°Cに調温した。次いで、トルエン0.093gと三フッ化ホウ素ジエチルエーテル錯体0.016gの混合液を送液ポンプで2時間かけて定量的に滴下した。滴下終了後4時間保持したのち、これを5倍量のメタノール4-メトキシフェノール0.1含有で沈殿精製を行い、真空乾燥機中40°C、フルバキュームで20時間保持することにより、無色透明の液状樹脂1を得た。該液状樹脂1のポリスチレン換算重量平均分子量は24800であった。実施例2ラジカル重合性樹脂の製造開始剤滴下ライン、窒素ライン、温度計を装着した3口フラスコに、トルエン19.98g、EOXTM-NPAL8.82g、3-エチル-3-2-エチルヘキシルオキシメチルオキセタン商品名OXT-212、東亞合成株製23.56g0.10mol、4-メトキシフェノール0.039gの混合液モノマー混合液を仕込み、25°Cに調温した。次いで、トルエン5.60gと三フッ化ホウ素ジエチルエーテル錯体0.95gの混合液を送液ポンプで2時間かけて定量的に滴下した。滴下終了後4時間保持したのち、これを5倍量のメタノール4-メトキシフェノール0.1含有で沈殿精製を行い、真空乾燥機中40°C、フルバキュームで20時間保持することにより、無色透明の液状樹脂2を得た。該液状樹脂2のポリスチレン換算重量平均分子量は8200であった。実施例3ラジカル重合性樹脂の製造開始剤滴下ライン、窒素ライン、温度計を装着した3口フラスコに、トルエン20.40g、EOXTM-NPAL8.82g、OXT-212を39.26g0.17mol、4-メトキシフェノール0.039gの混合液モノマー混合液を仕込み、25°Cに調温した。次いで、トルエン5.60gと三フッ化ホウ素ジエチルエーテル錯体0.95gの混合液を送液ポンプで2時間かけて定量的に滴下した。滴下終了後4時間保持したのち、これを5倍量のメタノール4-メトキシフェノール0.1含有で沈殿精製を行い、真空乾燥機中40°C、フルバキュームで20時間保持することにより、無色透明の液状樹脂3を得た。該液状樹脂3のポリスチレン換算重量平均分子量は8300であった。実施例4ラジカル重合性樹脂の製造開始剤滴下ライン、窒素ライン、温度計を装着した3口フラスコに、トルエン20.40g、下記式で表される3-エチル-3-4-アクリロイルオキシブチルオキシメチルオキセタンEOXTM-BAL8.33g、OXT-212を39.26g0.17mol、4-メトキシフェノール0.039gの混合液モノマー混合液を仕込み、25°Cに調温した。次いで、トルエン5.60gと三フッ化ホウ素ジエチルエーテル錯体0.95gの混合液を送液ポンプで2時間かけて定量的に滴下した。滴下終了後4時間保持したのち、これを5倍量のメタノール4-メトキシフェノール0.1含有で沈殿精製を行い、真空乾燥機中40°C、フルバキュームで20時間保持することにより、無色透明の液状樹脂4を得た。該液状樹脂4のポリスチレン換算重量平均分子量は34800であった。比較例1ラジカル重合性樹脂の製造開始剤滴下ライン、窒素ライン、温度計を装着した3口フラスコに、トルエン3.78g、3-エチル-3-アクリロイルオキシメチルオキセタン商品名OXT-10、大阪有機化学工業株製5.85g、4-メトキシフェノール0.039gの混合液モノマー混合液を仕込み、25°Cに調温した。次いで、トルエン0.093gと三フッ化ホウ素ジエチルエーテル錯体0.016gの混合液を送液ポンプで2時間かけて定量的に滴下した。滴下終了後4時間保持したのち、これを5倍量のメタノール4-メトキシフェノール0.1含有で沈殿精製を行い、真空乾燥機中40°C、フルバキュームで20時間保持することにより、無色透明の液状樹脂5を得た。該液状樹脂5のポリスチレン換算重量平均分子量は11900であった。実施例5~50、比較例2~4下記表1~3に示す組成及び配合割合に従って配合し、ラジカル重合性樹脂組成物を得た。尚、表中の数値は重量部を示す。評価実施例5~50及び比較例2~4で得られたラジカル重合性樹脂組成物について、下記方法により重合して硬化物を得、得られた硬化物について柔軟性及び耐熱性を評価した。[フィルム状硬化物の形成1上記実施例5~27及び比較例2~4で得られたラジカル重合性樹脂組成物を非シリコーン系離型フィルム基材商品名T789、ダイセルバリューコーティング株製上に塗布し、続いて、約100μmの厚みになるようにスペーサーを入れて、もう一枚の非シリコーン系離型フィルム基材商品名T789、ダイセルバリューコーティング株製で圧着し、85°Cで1時間加熱処理を施して、厚さ約100μmのフィルム状硬化物を得た。[フィルム状硬化物の形成2上記実施例28~50で得られたラジカル重合性樹脂組成物を非シリコーン系離型フィルムT789、ダイセルバリューコーティング株製基材上に約100μmの厚みになるよう塗布し、続いて、約100μmの厚みになるようにスペーサーを入れて、もう一枚の非シリコーン系離型フィルム基材商品名T789、ダイセルバリューコーティング株製で圧着し、ベルトコンベアー式紫外線照射装置商品名UVC-02516S1AA02、ウシオ電機株製を用いて紫外線照射エネルギー:約2J、波長:320-390nmを照射することにより、厚さ約100μmのフィルム状硬化物を得た。ファイバー状硬化物の形成上記実施例28~50で得られたラジカル重合性樹脂組成物をシリンジに注入して定量的3mL/秒に押出し、押出されたラジカル重合性樹脂組成物に紫外線照射エネルギー:1方向あたり1.5W/cm2、波長:365nmを照射することにより、直径が50~2000μmであるファイバー状硬化物が得られた。柔軟性評価上記実施例5~50及び比較例2~4で得られたラジカル重合性樹脂組成物を硬化して得られた、厚さ約100μmのフィルム状硬化物を棒に巻きつけて、クラックひび割れ発生の有無を目視で観察し、下記基準で評価した。評価基準半径1mmの棒に巻きつけてクラックひび割れが見られなかったとき:◎半径2mmの棒に巻きつけてクラックひび割れが見られなかったとき:○半径2mmの棒に巻きつけてクラックひび割れが見られたとき:×耐熱性評価上記実施例5~50及び比較例2~4で得られたラジカル重合性樹脂組成物を硬化して得られた、厚さ約100μmのフィルム状硬化物を熱分析装置商品名TG-DTA6300、セイコー電子工業製を用いて熱重量分析した。図1に示すように、初期の重量減少のない、或いは漸減しているところの接線と、急激に重量減少が起こっているところの変曲点の接線が交叉するところの温度を熱分解温度T°Cとし、下記基準に従って評価した。評価基準熱分解温度T°Cが260°C以上:○熱分解温度T°Cが260°C未満:×尚、表中の記号等は下記化合物を示す。B1:1,10-ビスアクリロイルオキシデカン[=1,10-デカンジオールジアクリレート]和光純薬工業株製B2:アクリル酸ドデシル[=ラウリルアクリレート]和光純薬工業株製無機微粒子:表面処理シリカ商品名SC2500-SVJ、株アドマテックス製PS:ポリスチレンPMMA:ポリメチルメタクリレートV601:2,2-アゾビスイソ酪酸ジメチル商品名V601、和光純薬工業株製"